에탄올 100 ㎖ 에 탄 소재 물질 로서 석유 계 피치 5 g 을 교반 하 에 용해 시켜 졸 용액 을 얻 은 다음 , 여기 에 비탄 소재 물질 로서 산화알루미늄 및 제 2 인산암모늄 ( diammonium hydrogen phosphate ) 를 각각 1 g 및 2 g 첨가 하 고 2 시간 동안 교반 시킨 후 , pH 9 의 겔 용액 이 얻 어 질 때 까지 암모니아 를 첨가 하 였 다 . 생성 된 겔 용액 에 평균 입경 이 20 ㎛ 인 분말 형태 의 흑연 100 g 을 투입 하 여 1 시간 동안 교반 시킨 다음 , 100 ℃ 에서 24 시간 동안 건조 하 고 , 1200 ℃ 에서 소성 시켜 , 탄소 - AlP - 산소 또는 탄소 - 산소 - AlP 가 피복 된 흑연 분말 을 수득 하 였 다 .